(57)【要約】      （修正有）【課題】光曝露によって部材表面の色彩変化を起こすことなく、長期にわたってその色彩を保持し得る、耐光性に優れたポリフェニレンサルファイド部材を製造するための薬剤組成物、および該薬剤組成物を用いた耐光性に優れるポリフェニレンサルファイド部材の製造方法を提供する。【解決手段】特定構造を有する少なくとも１種の紫外線吸収剤および必要に応じて分散剤およびカバリング剤のうちの少なくとも一方を含有する薬剤組成物が提供される。この組成物を処理液の形態で、ポリフェニレンサルファイド基材を接触させることにより、耐光性に優れたポリフェニレンサルファイド部材が得られる。カバリング剤は特定構造を有する化合物の乳化物でなり、該カバリング剤を含有する処理液にさらに分散染料を含有させることにより、ポリフェニレンサルファイドに対する染色能が向上する。【選択図】なし【特許請求の範囲】
【請求項１】
耐光性に優れるポリフェニレンサルファイド部材を製造するための方法であって、
ポリフェニレンサルファイド基材を紫外線吸収剤およびカバリング剤を含有する薬剤組成物に接触させる工程を包含し、
該紫外線吸収剤が、以下の一般式（Ｉ）：
【化１】
2006124703.tif 000018
（ここで、Ｒ１は水素原子または水酸基であり、Ｒ２は水酸基、あるいは１個〜１２個の炭素原子を有する直鎖状のまたは分岐鎖状のアルキルオキシ基であり、Ｒ３は水素原子または−ＳＯ３Ｈであり、Ｒ４は水素原子または−ＯＣＨ３であり、そしてＲ５は水素原子または水酸基である）で表される化合物、および以下の一般式（ＩＩ）：
【化２】
2006124703.tif 000019
（ここで、Ｒ６は水素原子であるかあるいは１個〜５個の炭素原子を有する直鎖状のまたは分岐鎖状のアルキル基であり、Ｒ７は１個〜５個の炭素原子を有する直鎖状のまたは分岐鎖状のアルキルであり、そしてＲ８は水素原子または塩素原子である）で表される化合物からなる群より選択される少なくとも１種であり、そして、
該カバリング剤が、以下の一般式（ＩＩＩ）：
【化３】
2006124703.tif 000020
（ここで、Ａは、−Ｏ−または−Ｃ（Ｏ）Ｏ−であり、Ｒ９はフェニル基またはその誘導体の基、あるいは置換または未置換のフェニルアルキレン基である）で表される化合物の乳化物、および以下の一般式（ＩＶ）：
【化４】
2006124703.tif 000021
（ここで、Ｒ１０は、１個〜５個の炭素原子を有する脂肪族炭化水素基であり、そしてＸ１およびＸ２は、それぞれ独立して水素原子またはハロゲン原子である）で表される化合物の乳化物からなる群より選択される少なくとも１種である、
方法。
【請求項２】
前記薬剤組成物が水を含有する、請求項１に記載の方法。
【請求項３】
前記紫外線吸収剤が、２−（２’−ヒドロキシ−３’−ｔｅｒｔ−ブチル−５’−メチルフェニル）−５−クロロベンゾトリアゾールである、請求項１または２に記載の方法。
【請求項４】
前記ポリフェニレンサルファイド基材と前記薬剤組成物との接触工程が、１００℃と１３０℃との間の温度で行われる、請求項１から３のいずれかに記載の方法。
【請求項５】
前記薬剤組成物がさらに分散染料を含有する、請求項１から４のいずれかに記載の方法。
【請求項６】
ポリフェニレンサルファイド基材の耐光性を向上させるための薬剤組成物であって、
該組成物が紫外線吸収剤およびカバリング剤を含有し、
該紫外線吸収剤が、以下の一般式（Ｉ）：
【化５】
2006124703.tif 000022
（ここで、Ｒ１は水素原子または水酸基であり、Ｒ２は水酸基、あるいは１個〜１２個の炭素原子を有する直鎖状のまたは分岐鎖状のアルキルオキシ基であり、Ｒ３は水素原子または−ＳＯ３Ｈであり、Ｒ４は水素原子または−ＯＣＨ３であり、そしてＲ５は水素原子または水酸基である）で表される化合物、および以下の一般式（ＩＩ）：
【化６】
2006124703.tif 000023
（ここで、Ｒ６は水素原子であるかあるいは１個〜５個の炭素原子を有する直鎖状のまたは分岐鎖状のアルキル基であり、Ｒ７は１個〜５個の炭素原子を有する直鎖状のまたは分岐鎖状のアルキルであり、そしてＲ８は水素原子または塩素原子である）で表される化合物からなる群より選択される少なくとも１種であり、
該カバリング剤が、以下の一般式（ＩＩＩ）：
【化７】
2006124703.tif 000024
（ここで、Ａは、−Ｏ−または−Ｃ（Ｏ）Ｏ−であり、Ｒ９はフェニル基またはその誘導体の基、あるいは置換または未置換のフェニルアルキレン基である）で表される化合物の乳化物；および以下の一般式（ＩＶ）：
【化８】
2006124703.tif 000025
（ここで、Ｒ１０は、１個〜５個の炭素原子を有する脂肪族炭化水素基であり、そしてＸ１およびＸ２は、それぞれ独立して水素原子またはハロゲン原子である）で表される化合物の乳化物からなる群より選択される少なくとも１種である、
薬剤組成物。
【発明の詳細な説明】
【技術分野】
【０００１】
本発明は、ポリフェニレンサルファイド基材の耐光性を向上させるための薬剤組成物、および該薬剤組成物を用いた耐光性ポリフェニレンサルファイド部材の製造方法に関する。より詳細には、ポリフェニレンサルファイド基材の光曝露による表面の色褪せを防止し、部材外観の色彩を維持するための薬剤組成物、および薬剤組成物を用いた耐光性に優れるポリフェニレンサルファイド部材の製造方法に関する。
【背景技術】
【０００２】
ポリフェニレンサルファイド（ＰＰＳ）は、耐熱性、剛性、難燃性、寸法安定性、耐薬品性などの面で非常に優れた樹脂であることが知られている。この特徴により、ポリフェニレンサルファイドは、種々の分野への応用が期待される。例えば、上記特徴を活かしてポリフェニレンサルファイドを、家電製品で用いられる成形品（例えば、電子レンジにおけるレンジ室内の保護フィルム、ドアノブおよびツマミ）、服飾材料に使用される衣料用繊維などの部材に応用することが考えられる。
【０００３】
しかし、ポリフェニレンサルファイドは、長期にわたって光に曝されることにより、その表面が色褪せるという性質を有する。従って、例えば、上記の用途に用いた場合、耐光性が劣るため次第に部材自体が変色するという問題がある。部材の変色は外観性に劣るため、消費者にとってはその商品自体の信頼性をも損なう恐れがある。
【０００４】
そのため、従来においては、ポリフェニレンサルファイドは、耐熱性、難燃性および耐薬品性のみが必要とされ、変色による外観の劣化は問題とされないドライヤーキャンバスおよびバグフィルターのような工業資材分野における繊維材料として主に使用されるのみであった。
【０００５】
さらに、ポリフェニレンサルファイド自体は、染着座席がないという分子構造上の理由により、カチオン染料および酸性染料のような染料では染色されないという問題もあった。さらに、分散染料を使用した場合であっても、常圧染色機および高圧染色機のいずれを用いても染色することが困難であった。このような染色が困難であるというポリフェニレンサルファイドの問題は、色彩を利用して美的外観の向上を重視する商品にとっては極めて致命的でもあった。
【０００６】
このようなポリフェニレンサルファイド繊維に対する染色上の問題については、いくつかの試みがなされている。
【０００７】
例えば、特許文献１は、ポリフェニレンサルファイド繊維を、分散染料とキャリアの存在下で、そのガラス転移温度以上の染色温度で染色する方法を開示している。同文献に記載の発明では、メチルナフタレン系、オルソフェニルフェノール系、およびエステル系の化合物がキャリアとして使用される。
【０００８】
さらに、特許文献２は、染色の洗濯堅牢性が向上した、ポリフェニレンサルファイド繊維の染色方法を開示している。同文献に記載の方法は、ポリフェニレンサルファイド繊維を昇温結晶化度を超える温度でサーモゾル染色することを特徴とする。同文献はまた、ポリフェニレンサルファイド繊維の染色を行うために、１，４−ジアミノアントラキノンおよび１−アミノアントラキノンのようなアントラキノン類が使用されることも開示している。
【０００９】
しかし、上記方法のいずれかを用いて、ポリフェニレンサルファイド繊維を染色したとしても、得られた染色済のポリフェニレンサルファイド繊維は、依然、光による退色が起こり易く、耐光性に劣るという問題がある。よって、これらの方法においては、服飾分野におけるファッション性向上の要求を充分に満足させることはできない。
【特許文献１】特開平１−２７２８３号公報
【特許文献２】特開平４−２８９２７９号公報
【発明の開示】
【発明が解決しようとする課題】
【００１０】
本発明は、上記問題の解決を課題とするものであり、その目的とするところは、光曝露によって部材表面の色彩変化を起こすことなく、長期にわたってその色彩を保持し得る、耐光性に優れたポリフェニレンサルファイドを製造するための薬剤組成物、および該薬剤組成物を用いた耐光性に優れるポリフェニレンサルファイド部材の製造方法を提供することにある。
【課題を解決するための手段】
【００１１】
本発明は、耐光性に優れるポリフェニレンサルファイド部材を製造するための方法を提供する。この方法は、ポリフェニレンサルファイド基材を紫外線吸収剤およびカバリング剤を含有する薬剤組成物に接触させる工程を包含し、該紫外線吸収剤は、以下の一般式（Ｉ）：
【００１２】
【化１】
2006124703.tif 000002
【００１３】
（ここで、Ｒ１は水素原子または水酸基であり、Ｒ２は水酸基、あるいは１個〜１２個の炭素原子を有する直鎖状のまたは分岐鎖状のアルキルオキシ基であり、Ｒ３は水素原子または−ＳＯ３Ｈであり、Ｒ４は水素原子または−ＯＣＨ３であり、そしてＲ５は水素原子または水酸基である）で表される化合物、および以下の一般式（ＩＩ）：
【００１４】
【化２】
2006124703.tif 000003
【００１５】
（ここで、Ｒ６は水素原子であるかあるいは１個〜５個の炭素原子を有する直鎖状のまたは分岐鎖状のアルキル基であり、Ｒ７は１個〜５個の炭素原子を有する直鎖状のまたは分岐鎖状のアルキルであり、そしてＲ８は水素原子または塩素原子である）で表される化合物からなる群より選択される少なくとも１種であり、そして、
該カバリング剤は、以下の一般式（ＩＩＩ）：
【００１６】
【化３】
2006124703.tif 000004
【００１７】
（ここで、Ａは、−Ｏ−または−Ｃ（Ｏ）Ｏ−であり、Ｒ９はフェニル基またはその誘導体の基、あるいは置換または未置換のフェニルアルキレン基である）で表される化合物の乳化物、および以下の一般式（ＩＶ）：
【００１８】
【化４】
2006124703.tif 000005
【００１９】
（ここで、Ｒ１０は、１個〜５個の炭素原子を有する脂肪族炭化水素基であり、そしてＸ１およびＸ２は、それぞれ独立して水素原子またはハロゲン原子である）で表される化合物の乳化物からなる群より選択される少なくとも１種である。
【００２０】
好適な実施態様においては、上記薬剤組成物は水を含有する。
【００２１】
好適な実施態様においては、上記紫外線吸収剤は、２−（２’−ヒドロキシ−３’−ｔｅｒｔ−ブチル−５’−メチルフェニル）−５−クロロベンゾトリアゾールである。
【００２２】
好適な実施態様においては、上記ポリフェニレンサルファイド基材と前記薬剤組成物との接触工程は、１００℃と１３０℃との間の温度で行われる。
【００２３】
好適な実施態様においては、上記薬剤組成物はさらに分散染料を含有する。
【００２４】
本発明は、ポリフェニレンサルファイド基材の耐光性を向上させるための薬剤組成物を提供する。この組成物は紫外線吸収剤およびカバリング剤を含有し、該紫外線吸収剤は、以下の一般式（Ｉ）：
【００２５】
【化５】
2006124703.tif 000006
【００２６】
（ここで、Ｒ１は水素原子または水酸基であり、Ｒ２は水酸基、あるいは１個〜１２個の炭素原子を有する直鎖状のまたは分岐鎖状のアルキルオキシ基であり、Ｒ３は水素原子または−ＳＯ３Ｈであり、Ｒ４は水素原子または−ＯＣＨ３であり、そしてＲ５は水素原子または水酸基である）で表される化合物、および以下の一般式（ＩＩ）：
【００２７】
【化６】
2006124703.tif 000007
【００２８】
（ここで、Ｒ６は水素原子であるかあるいは１個〜５個の炭素原子を有する直鎖状のまたは分岐鎖状のアルキル基であり、Ｒ７は１個〜５個の炭素原子を有する直鎖状のまたは分岐鎖状のアルキルであり、そしてＲ８は水素原子または塩素原子である）で表される化合物からなる群より選択される少なくとも１種であり、該カバリング剤は、以下の一般式（ＩＩＩ）：
【００２９】
【化７】
2006124703.tif 000008
【００３０】
（ここで、Ａは、−Ｏ−または−Ｃ（Ｏ）Ｏ−であり、Ｒ９はフェニル基またはその誘導体の基、あるいは置換または未置換のフェニルアルキレン基である）で表される化合物の乳化物；および以下の一般式（ＩＶ）：
【００３１】
【化８】
2006124703.tif 000009
【００３２】
（ここで、Ｒ１０は、１個〜５個の炭素原子を有する脂肪族炭化水素基であり、そしてＸ１およびＸ２は、それぞれ独立して水素原子またはハロゲン原子である）で表される化合物の乳化物からなる群より選択される少なくとも１種である。
【発明の効果】
【００３３】
本発明によれば、紫外線吸収剤を主成分とする薬剤組成物を用いることにより、光の曝露によりその表面が色褪せすることを防止し得る、優れた耐光性を有するポリフェニレンサルファイド部材を得ることができる。さらに、上記組成物に特定構造を有するカバリング剤を含有させることにより、より低い処理温度でポリフェニレンサルファイド基材に耐光性を付与するこ
とができる。またさらに、上記処理液に、上記カバリング剤と分散染料とを含有させることにより、ポリフェニレンサルファイド基材を従来と比較してより鮮やかに染色することができ、得られた部材は優れた耐光性を有する。
【発明を実施するための最良の形態】
【００３４】
以下、本発明を詳しく説明する。
【００３５】
本発明に用いられるポリフェニレンサルファイドは、通常、９０％以上の繰り返し単位が以下の構造：
【００３６】
【化９】
2006124703.tif 000010
【００３７】
を有し、かつ１０％未満の繰り返し単位が以下の構造：
【００３８】
【化１０】
2006124703.tif 000011
【００３９】
を有する高分子である。
【００４０】
本発明において、耐光性に優れるポリフェニレンサルファイド部材を得るために用いられるポリフェニレンサルファイド基材は、上記ポリフェニレンサルファイドでなる繊維、フィルム、シート、および他の成形品を包含する。さらに、本発明に用いられるポリフェニレンサルファイド基材は、上記ポリフェニレンサルファイドでなる繊維、フィルム、シートおよび他の成形品と、ポリエステル、ポリアマイド（ナイロン）、ポリアクリロニトリル、ポリプロピレン、ポリウレタン、ポリカーボネートおよびポリエチレンのような他の高分子でなる繊維、フィルム、シートおよび他の成形品との組み合わせであってもよい。ここで、本発明に用いられる用語「他の成形品」とは、ポリフェニレンサルファイド繊維でなる織編物、不織布、該繊維と他の繊維との混紡糸、交撚糸、それらの織編物および交編織物；容器；家電製品その他に使用されるハウジング（カバー）；ならびに家電製品その他に使用される取っ手およびツマミのような把持部品；を包含していう。
【００４１】
本発明のポリフェニレンサルファイド基材の耐光性を向上させるための薬剤組成物は、紫外線吸収剤を含有し、必要に応じて分散剤、カバリング剤、および水のうちの少なくとも１つを含有する。本発明の耐光性に優れるポリフェニレンサルファイド部材の製造方法は、上記薬剤組成物にポリフェニレンサルファイド基材を接触させることを包含し、該薬剤組成物は、さらに必要に応じて分散染料および各種添加剤を含有していてもよい（後述）。
【００４２】
上記薬剤組成物に含有される紫外線吸収剤は以下の一般式（Ｉ）：
【００４３】
【化１１】
2006124703.tif 000012
【００４４】
ここで、Ｒ１は水素原子または水酸基であり、Ｒ２は水酸基、あるいは１個〜１２個の炭素原子を有する直鎖状のまたは分岐鎖状のアルキルオキシ基であり、Ｒ３は水素原子または−ＳＯ３Ｈであり、Ｒ４は水素原子または−ＯＣＨ３であり、そしてＲ５は水素原子または水酸基である、で表される化合物、および以下の一般式（ＩＩ）：
【００４５】
【化１２】
2006124703.tif 000013
【００４６】
ここで、Ｒ６は水素原子であるかあるいは１個〜５個の炭素原子を有する直鎖状のまたは分岐鎖状のアルキル基であり、Ｒ７は１個〜５個の炭素原子を有する直鎖状のまたは分岐鎖状のアルキルであり、そしてＲ８は水素原子または塩素原子である、で表される化合物からなる群より選択される少なくとも１種の化合物である。
【００４７】
好ましい紫外線吸収剤のうち、一般式（Ｉ）で表される化合物の例としては、２，４−ヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、および２−ヒドロキシ−４−メトキシ−５−スルホベンゾフェノンが挙げられる。
【００４８】
好ましい紫外線吸収剤のうち、一般式（ＩＩ）で表される化合物の例としては、２−（２’−ヒドロキシ−５’−ｔｅｒｔ−メチルフェニル）ベンゾトリアゾール、２−（２’−ヒドロキシ−５’−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）−５−クロロベンゾトリアゾール、および２−（２’−ヒドロキシ−３’，５’−ｔｅｒｔ−アミルフェニル）ベンゾトリアゾールが挙げられる。
【００４９】
本発明においては、上記一般式（Ｉ）および（ＩＩ）で表される化合物でなる紫外線吸収剤を単独または組み合わせて使用してもよい。本発明においては、ポリフェニレンサルファイド基材に対し、より優れた耐光性を提供し得る点から、上記紫外線吸収剤として、２−（２’−ヒドロキシ−３’−ｔｅｒｔ−ブチル−５’−メチルフェニル）−５−クロロベンゾトリアゾールを用いることがより好ましい。
【００５０】
本発明の薬剤組成物は、上記紫外線吸収剤に加えて、好ましくは分散剤を含有する。この分散剤は、本発明の薬剤組成物を処理液（水溶液）の形態で使用する際に上記紫外線吸収剤の分散性を向上させる目的で含有される。分散剤の例としては、ポリオキシアルキレン・スチレンオキサイド付加物の硫酸化物、スチレン化フェノール・エチレンオキサイド付加物の脂肪酸エステル、およびポリオキシエチレンアルキルアリルエーテルの脂肪酸エステルが挙げられる。上記紫外線吸収剤の水に対する分散性を向上させるものであれば、特に上記に限定されない。
【００５１】
なお、本発明においては、特定の平均粒径を有する上記紫外線吸収剤と、上記分散剤とを併用することが好ましい。紫外線吸収剤の平均粒径は、好ましくは２μｍ以下、より好ましくは０．１μｍ〜１μｍである。紫外線吸収剤がこのような平均粒径を有することにより、得られるポリフェニレンサルファイド部材の耐光性がさらに顕著に向上する。
【００５２】
上記薬剤組成物は上述のように、以下のカバリング剤を含有していてもよい。
【００５３】
カバリング剤は、以下の一般式（ＩＩＩ）：
【００５４】
【化１３】
2006124703.tif 000014
【００５５】
ここで、Ａは、−Ｏ−または−Ｃ（Ｏ）Ｏ−であり、Ｒ９はフェニル基またはその誘導体の基、あるいは置換または未置換のフェニルアルキレン基である、で表される化合物の乳化物、および以下の一般式（ＩＶ）：
【００５６】
【化１４】
2006124703.tif 000015
【００５７】
ここで、Ｒ１０は１個〜５個の炭素原子を有する脂肪族炭化水素基であり、そしてＸ１およびＸ２は、それぞれ独立して水素原子またはハロゲン原子である、で表される化合物の乳化物からなる群より選択される少なくとも１種である。
【００５８】
上記一般式（ＩＩＩ）で表される化合物の例としては、安息香酸フェニルおよびその誘導体（例えば、安息香酸サリチレート）；ベンジルベンゾエートおよびその誘導体；ジフェニルエーテル；ならびにフェニルベンジルエーテルおよびその誘導体；が挙げられる。汎用性を高める（例えば、臭気および耐光性の低下が少ない）の点から、上記一般式（ＩＩＩ）で表される化合物の好ましい例としてはベンジルベンゾエートが挙げられる。
【００５９】
上記一般式（ＩＶ）で表される化合物の例としては：
【００６０】
【化１５】
2006124703.tif 000016
【００６１】
（ここで、Ｒ１０は、１個〜５個の炭素原子を有する脂肪族炭化水素基である）が挙げられる。より好ましい化合物の例としては、
【００６２】
【化１６】
2006124703.tif 000017
【００６３】
が挙げられる。
【００６４】
本発明においては、汎用性を高めるという点から、カバリング剤として、このような一般式（ＩＩＩ）または（ＩＶ）で表される化合物のうち、ベンジルベンゾエートを含有するものを選択することが好ましい。
【００６５】
本発明に用いられるカバリング剤は、上述のように、上記一般式（ＩＩＩ）または（ＩＶ）で表される少なくとも１種の化合物の乳化物である。具体的には、一般式（ＩＩＩ）または（ＩＶ）で表される化合物の少なくとも１種と、界面活性剤のような乳化物（乳化成分）とを含有する。上記一般式（ＩＩＩ）または（ＩＶ）で表される化合物は、カバリング剤の全重量に対して、好ましくは１０重量％〜４０重量％の割合で含有される。
【００６６】
カバリング剤を用いることにより、該カバリング剤を含有する処理液とポリフェニレンサルファイド基材とを、より低温度で接触させることができるという効果が得られる。
【００６７】
本発明の方法において、上記薬剤組成物は、少なくとも紫外線吸収剤を含有する水溶液（処理液）の形態で用いられる。処理液（薬剤組成物）に含まれる上記紫外線吸収剤の量は、該処理液と接触させるべき基材中のポリフェニレンサルファイド１００重量部に対し、好ましくは０．１重量部〜６重量部、より好ましくは０．５重量部〜４重量部の割合である。紫外線吸収剤の含有量が０．１重量部を下回ると、得られるポリフェニレンサルファイド部材が充分な耐光性を有しない恐れがある。他方、紫外線吸収剤の含有量が６重量部を超えても、その処理液を用いて得られるポリフェニレンサルファイド部材において、特にそれ以上の優位な差を得ることがなく、むしろ生産性（経済性）に劣る恐れがある。
【００６８】
処理液に上記分散剤が含有される場合には、該分散剤の量は、接触させるべき基材中のポリフェニレンサルファイド含量１００重量部に対し、好ましくは０．１重量部〜２重量部、より好ましくは０．２重量部〜１重量部の割合である。分散剤の含有量が０．１重量部を下回ると、処理液中に上記紫外線吸収剤を完全に分散させることが困難になる恐れがある。他方、分散剤の含有量が２重量部を超えても、その処理液を用いて得られるポリフェニレンサルファイド部材において特に優位な差を得ることがなく、むしろ生産性に劣る恐れがある。
【００６９】
処理液に上記カバリング剤が含有される場合には、該カバリング剤の量は、接触させるべき基材中のポリフェニレンサルファイド含量１００重量部に対し、好ましくは１重量部〜２０重量部、より好ましくは２重量部〜１０重量部の割合である。カバリング剤の含有量が１重量部を下回ると上述のようなより低い浴温度で処理することが困難になる恐れがある。他方、カバリング剤の含有量が２０重量部を上回ると、その処理液を用いて得られるポリフェニレンサルファイド部材において、特にそれ以上の優位な差を得ることがなく、むしろ生産性（経済性）に劣る恐れがある。
【００７０】
上記処理液には、さらに分散染料が含有され得る。特に、処理液が、紫外線吸収剤に加えて上記分散剤および上記カバリング剤を含有する場合には、分散染料によるポリフェニレンサルファイド基材に対する染色能を向上させることができる。
【００７１】
使用可能な分散染料は、通常、ポリエステル繊維の染色に用いられる分散染料である。このような分散染料の例としては、ダイアニックスイエローＳＥ−Ｇ（ダイスター社製）、ダイアニックスイエローＡＭ−４２（ダイスター社製）、ダイアニックスイエローブラウンＳＥ−Ｒ（ダイスター社製）、ダイアニックスレッドＳＥ−ＣＢ（ダイスター社製）、ダイアニックスレッドＳ−２Ｂ（ダイスター社製）、ダイアニックスルビンＳＥ−Ｂ（ダイスター社製）、ダイアニックスブルーＳ−ＢＧ（ダイスター社製）、ダイアニックスネイビーＳＥ−ＲＮ３００％（ダイスター社製）、ダイアニックスブラックＳＥ−ＲＮ３００％（ダイスター社製）、ダイアニックスイエローＡＣ−Ｅ（ダイスター社製）、ダイアニックスレッドＡＣ−Ｅ０１（ダイスター社製）、ダイアニックスブルーＡＣ−Ｅ（ダイスター社製）、ダイアニックスブルーＥ−Ｒ１５０％（ダイスター社製）、スミカロンブルーＥ−ＦＢＬ（住友化学（株）製）、スミカロンネイビーブルーＳ−２ＧＬ（住友化学（株）製）、およびスミカロンブルーＳ−ＢＧ（住友化学（株）製）が挙げられる。本発明に使用され得る分散染料の種類は上記に限定されない。
【００７２】
処理液に含まれる上記分散染料は、接触させるべき基材中のポリフェニレンサルファイド含量１００重量部に対し、好ましくは０．００１重量部〜４０重量部、より好ましくは０．０１重量部〜２０重量部の割合で含有される。分散染料の含有量が０．００１重量部を下回ると色ムラ等を生じ、ポリフェニレンサルファイド基材を充分に染色することができない恐れがある。他方、分散染料の含有量が４０重量部を上回ると、その処理液を用いて得られるポリフェニレンサルファイド部材の染着濃度において、特にそれ以上の優位な差を得ることがなく、むしろ経済性に劣る恐れがある。
【００７３】
上記処理液は、さらに必要に応じて、ｐＨ調整剤などの添加剤を含有していてもよい。ｐＨ調整剤は主に分散染料の熱分解を防止するために添加される。
【００７４】
本発明の方法によれば、薬剤組成物として上記紫外線吸収剤（ならびに好ましくは分散剤および／またはカバリング剤）ならびに必要に応じて添加される分散染料および／または添加剤を含有する処理液にポリフェニレンサルファイド基材を接触させる。処理液との接触には、浸漬、スプレー、および塗布などの任意の手段が使用される。本発明においては、作業性に優れる点から浸漬により接触させることが好ましい。具体的には、例えば、高圧高温容器（例えば、高圧染色機）を用いて、上記基材を、好ましくは４倍〜４００倍、より好ましくは８倍〜４０倍の浴比で、この処理液を含有する処理浴に浸漬する。処理温度は特に限定されないが、好ましくは１４０℃以上、より好ましくは１４０℃以上１５０℃以下の温度に調節することにより、得られるポリフェニレンサルファイド部材の耐光性がさらに向上する。処理液に上記カバリング剤が含有される場合には、好ましい処理温度を低下させることも可能であり、１００℃から１３０℃の温度が好適である。処理温度が１００℃未満ではポリフェニレンサルファイド基材に充分な耐光性を提供することができない恐れがある。上記接触に要する時間は、好ましくは１５分〜１２０分に設定される。
【００７５】
ポリフェニレンサルファイド基材を上記のような条件で処理液に接触させた後、処理浴から取り出し、水洗等の通常の処理が施される。
【００７６】
上記のように、紫外線吸収剤を単独で、あるいは必要に応じて分散剤、カバリング剤などを併せて含有する、薬剤組成物を処理液の形態でを用いることにより、ポリフェニレンサルファイド基材の耐光性を高めることができる。特に上記処理液が紫外線吸収剤に加えて、分散剤、カバリング剤、および分散染料を含有する場合には、従来の染色方法では達成することの全く困難であった鮮やかな染色が可能となり、かつ退色が抑制されるため、長期間にわたり鮮やかな色が保持される。
【００７７】
このようにして、耐光性の向上したポリフェニレンサルファイド部材が製造される。本発明の製造方法を用いることにより、染色を必要としないサポーターおよび包帯のような生成りの基材については充分な耐光堅牢性を提供し得る。さらに、処理液に分散染料を含有させることにより、例えば、保温性および強度が要求されるインナーウェアなどにおいては、充分な耐光性を提供するとともに、より鮮やかな色彩を付与させることができる。またさらに、本発明の方法を用いることにより、携帯電話のようなカバー材（ハウジング）；ならびに電子レンジの調理室内に使用される耐熱性保護フィルム、セレクターレバーおよびドア取っ手のような家電製品等に使用される成形品に対して充分な耐光性を提供することもできる。
【実施例】
【００７８】
以下、実施例を挙げて本発明を更に具体的に説明するが、本発明はそれら実施例に限定されるものではない。
【００７９】
＜実施例１＞
ポリフェニレンサルファイド繊維（商品名：トルコン：２００デニール、フィラメント数５０のマルチフィラメント／東レ（株）製）でなる織物を、９ｃｍ×２０ｃｍの大きさにカットして試験片を作製した。他方、この織物１００重量部を基準として、２−（２’−ヒドロキシ−３’−ｔｅｒｔ−ブチル−５’−メチルフェニル）−５−クロロベンゾトリアゾール分散化物２重量部（分散化物全重量のうち、該クロロベンゾトリアゾールを３０重量％含有する）、分散剤（サンソルトＲＭ３４０(日華化学（株）製：ポリオキシアルキレン・スチレンオキサイド付加物の硫酸化物およびスチレン化フェノールエチレンオキサイド付加物の脂肪酸エステル)１重量部および水２０００重量部を計量し、これらを混合して処理液を調製した。
【００８０】
上記処理液を含む浴に、上記試験片を１４０℃の温度で４５分間浸漬し、その後水洗して風乾させることにより、処理済試験片を得た。
【００８１】
この処理済試験片について、露光方法をＪＩＳ  Ｌ−０８４１の「６．（２）第２露光法」に準拠して、ＪＩＳ  Ｌ−０８４２「紫外線カーボンアーク灯光に対する染色堅ろう度試験方法」による試験を行った。さらに、ＪＩＳ  Ｌ−０８０１の「９．染色堅ろう度の判定」により、処理済試験片とブルースケールとの変褪色を視感で比較して判定した。得られた処理済試験片を４級と判定した。
【００８２】
＜比較例１＞
処理液に浸漬させていない未処理の試験片をそのまま染色堅牢度の試験に用いたこと以外は、実施例１と同様にして、試験片の染色堅牢度の判定を行った。得られた判定結果は１級であった。
【００８３】
＜実施例２＞
実施例１で調製した処理液に、さらにベンジルベンゾエート乳化物４重量部（実施例１と同様、織物の重量を基準とする）を添加して新たな処理液とし、試験片を１２０℃の温度で４５分間浸漬したこと以外は、実施例１と同様にして処理済試験片を作製し、そして同様の判定を行った。得られた判定結果は３級であった。
【００８４】
＜比較例２＞
処理液に浸漬させていない未処理の試験片を、そのまま染色堅牢度の試験に用いたこと以外は、実施例２と同様にして、試験片の染色堅牢度の判定を行った。得られた判定結果は１級であった。
【００８５】
＜実施例３＞
ポリフェニレンサルファイド繊維（商品名：トルコン：２００デニール、フィラメント数５０のマルチフィラメント／東レ（株）製）でなる織物を、９ｃｍ×２０ｃｍの大きさにカットして試験片２枚を作製した。他方、この織物１００重量部を基準として、２−（２’−ヒドロキシ−３’−ｔｅｒｔ−ブチル−５’−メチルフェニル）−５−クロロベンゾトリアゾール分散化物２重量部（分散化物全重量のうち、該クロロベンゾトリアゾールを３０重量％含有する）、分散剤（サンソルトＲＭ３４０(日華化学（株）製：ポリオキシアルキレン・スチレンオキサイド付加物の硫酸化物およびスチレン化フェノールエチレンオキサイド付加物の脂肪酸エステル)１重量部、ベンジルベンゾエート乳化物４重量部、分散染料（ダイアニックスレッドＡＣ−Ｅ（ダイスター社製））３．３重量部および水２０００重量部を計量し、これらを混合して処理液を調製した。
【００８６】
上記処理液を含む浴に、上記試験片をそれぞれ１２０℃の温度で４５分間浸漬し、その後水洗して風乾させることにより、処理済試験片を得た。
【００８７】
得られた処理済試験片のうち１枚について、実施例１と同様の試験および判定を行った。得られた判定結果は４級以上であった。
【００８８】
さらに染色濃度を測定するために、処理済試験片の他方の１枚について、カラーアイ７０００測色機（マクベス社製）を用いて、４００ｎｍ〜７００ｎｍにおけるトータルＫ／Ｓ値を測定した。得られたトータルＫ／Ｓ値は２８．９７であった。
【００８９】
＜比較例３＞
分散染料（ダイアニックスレッドＡＣ−Ｅ（ダイスター社製））３．３重量部、分散剤（サンソルトＲＭ３４０(日華化学（株）製：ポリオキシアルキレン・スチレンオキサイド付加物の硫酸化物およびスチレン化フェノールエチレンオキサイド付加物の脂肪酸エステル)１重量部および水２０００重量部を混合して処理液を調製し、実施例３と同様の２枚の試験片をそれぞれ１２０℃の温度で４５分間浸漬し、その後水洗して風乾させることにより、処理済試験片を得た。次いで、実施例３と同様にして試験片の染色堅牢度の判定を行った。得られた判定結果は１級であった。さらにこの処理済試験片のトータルＫ／Ｓ値は６．８８であった。
【００９０】
＜実施例４＞
分散染料としてダイアニックスレッドＡＣ−Ｅ（ダイスター社製）の代わりに、ダイアニックスブルーＡＣ−Ｅ（ダイスター社製）１．５重量部を用いたこと以外は、実施例３と同様にして処理液を調製しかつ試験片２枚に対する処理を行った。
【００９１】
得られた処理済試験片についての染色堅牢度の判定は３級であった。また、得られた処理済試験片のトータルＫ／Ｓ値は２７．２９であった。
【００９２】
＜比較例４＞
分散染料としてダイアニックスレッドＡＣ−Ｅ（ダイスター社製）の代わりに、ダイアニックスブルーＡＣ−Ｅ（ダイスター社製）１．５重量部を用いたこと以外は、比較例３と同様にして試験片の染色堅牢度の判定を行った。得られた判定結果は１級であった。さらにこの処理済試験片のトータルＫ／Ｓ値は８．０２であった。
【００９３】
＜実施例５＞
分散染料としてダイアニックスレッドＡＣ−Ｅ（ダイスター社製）の代わりに、ダイアニックスイエローＡＣ−Ｅ（ダイスター社製）２．１重量部を用いたこと以外は、実施例３と同様にして処理液を調製しかつ試験片２枚に対する処理を行った。
【００９４】
得られた処理済試験片についての染色堅牢度の判定は４級であった。また、得られた処理済試験片のトータルＫ／Ｓ値は２３．４８であった。
【００９５】
＜比較例５＞
分散染料としてダイアニックスレッドＡＣ−Ｅ（ダイスター社製）の代わりに、ダイアニックスイエローＡＣ−Ｅ（ダイスター社製）２．１重量部を用いたこと以外は、比較例３と同様にして試験片の染色堅牢度の判定を行った。得られた判定結果は１級であった。さらにこの処理済試験片のトータルＫ／Ｓ値は６．２６であった。
【００９６】
＜実施例６＞
ポリフェニレンサルファイド繊維でなる織物の代わりに、ポリフェニレンサルファイドでなるプレート（５ｃｍ×８ｃｍ：厚み１．２ｍｍ）を試験片として用いたこと以外は、実施例１と同様にして処理を行い、染色堅ろう度の試験を行った。得られた判定結果は３級であった。
【００９７】
＜比較例６＞
処理液に浸漬させていない未処理の試験片を、そのまま染色堅牢度の試験に用いたこと以外は、実施例６と同様にして、試験片の染色堅牢度の判定を行った。得られた判定結果は１級であった。
【産業上の利用可能性】
【００９８】
光の曝露によりその表面が色褪せすることを防止し得る、優れた耐光性を有するポリフェニレンサルファイド部材が得られる。このようなポリフェニレンサルファイド部材は、家電製品用の成形品、服飾材料に使用される衣料用繊維など種々の分野で利用され得る。